(57)【特許請求の範囲】
【請求項１】
隠蔽性を有し、かつ透明化可能な多孔質からなる隠蔽層の少なくとも一方の面に透明プラスチックフィルムを有するスクラッチ用多孔質シートが、前記透明プラスチックフィルムがスクラッチする側の面となるように、文字、画像の記載された被貼着物に貼着されてなることを特徴とするスクラッチ品。
【請求項２】
前記スクラッチ用多孔質シートは、前記隠蔽層の片面に、直接あるいは透明プラスチックフィルムを介して、粘着層が設けられてなることを特徴とする請求項１記載のスクラッチ品。
【発明の詳細な説明】
【０００１】
【産業上の利用分野】
本発明は、スクラッチをした際に、文字、画像等を表出するように工夫を施した、スクラッチくじ、カード、葉書、日用品、学用品等のスクラッチ品に関する。
【０００２】
【従来の技術】
従来、スピードくじ等に、スクラッチ品の利用が知られている。これらはくじを購入前に、あるいは入手前に、その当たり、外れ等が判別できてはならない。また、情報を隠蔽していた物が復元してもならず、その不正防止も必要である。
【０００３】
現在、市販されているスクラッチ品の多くは、予めオフセット等で印刷された文字、画像等の上にスクリーン印刷によって隠蔽性を有するインキで厚塗りされた隠蔽層を有する構成になっている。そのスクラッチ品を受け取った者が、爪、硬貨等を利用し隠蔽層をスクラッチすると下地に印刷されていた文字、画像等が表出する仕組みである。
【０００４】
しかしながら、この種のスクラッチ品は、スクラッチした際に隠蔽層から削り滓が出る欠点があった。さらに、この削り滓は、スクラッチ面、あるいは爪、硬貨等に付着し、見た目にも不快である。
【０００５】
この欠点を解決するようなスクラッチ品として、隠蔽層をサインペン等のインキでなぞることによって、下地に印刷された文字、画像等を表出させるものがある（特開平４−２２０３９９号）。しかし、このスクラッチ品は、厚み方向への液の浸透距離による画像の濃淡によって下地に印刷された文字、画像等を認識するという方法であるために、文字、画像等を認識しにくいという欠点があった。
【０００６】
一方、葉書等にも個人の私文書、個人データといった第三者には知られてはいけない情報を記載することが多くなっている。このような葉書にもスクラッチ品の利用が考えられるが、これらのスクラッチ品は隠蔽層の形成に印刷機等を使用するため、簡易に作製することはできず、手書き等による個人が使用する葉書等には利用が困難である。
【０００７】
この欠点を解決するスクラッチ品が開示されている（実開平６−５５７６２号）。これは透明な基材に対し、一方の面に隠蔽性を有するインキで隠蔽層を形成し、他方に粘着層を設けて、葉書等への使用を可能にしたものである。しかし、これもスクラッチした際に削り滓が出るといった欠点が解決されていない。
【０００８】
このような方法によらず、葉書等の情報を第三者から秘密にできるものとして、隠蔽性を有する剥離可能なシートを積層する方法が利用されている。しかし、この方法は、隠蔽性を有する剥離シート自体がゴミになったり、また、比較的高価であるため、前述のものと同様に手書き等による個人が使用する葉書等に利用しにくいという欠点がある。
【０００９】
このような従来の欠点を解決するものが望まれている。
【００１０】
【発明が解決しようとする課題】
本発明は、このような従来の欠点を解決するスクラッチ品を得ることを目的とするものである。すなわち、下地の文字、画像等を完全に隠蔽し、スクラッチによって下地の文字、画像等を明りょうに認識することができ、スクラッチ後の削り滓や剥離シートなどのゴミを出すことがなく、簡易な方法によってスクラッチ品を得ることを目的とする。
【００１１】
【課題を解決するための手段】
本発明は、隠蔽層に、隠蔽性を有する多孔質を用いることにより、削り滓を出すことなく隠蔽層を透明化することが可能であるという知見に基づいて完成したものである。
【００１２】
なお、本発明において「スクラッチ」という語を用いているが、この語は本来「引っ掻く」等の意味の語である。しかし、スクラッチカード、スクラッチ品等として、隠蔽された文字を表出することの総称として「スクラッチ」の語が一般に定着している事実に鑑みて、本発明では隠蔽された文字を表出するという広い意味で「スクラッチ」の語を用いているものである。
【００１３】
以下、本発明の構成について説明する。
【００１４】
本発明におけるスクラッチ用多孔質シートは、隠蔽性を有し、かつ透明化可能な多孔質からなる隠蔽層を有することを特徴とするものである。
【００１５】
すなわち、本発明の隠蔽層は、多孔質構造を有するものである。多孔質構造は樹脂中に無数の気泡を含有するものであり、市販の発泡プラスチックフィルムを用いることも可能であるが、任意の多孔質形状を得ることができることから塗工膜とすることが好ましい。多孔質構造は、無数の気泡による光の拡散によって層自体が不透明となり、下地の文字などを隠蔽することが可能となる。
【００１６】
また、隠蔽層は透明化可能である必要がある。透明化の手段としては、加熱、加圧、溶媒浸漬等があげられる。すなわち、多孔質構造を有する隠蔽層を加熱、加圧、溶媒浸漬等することによって、隠蔽層中の無数の気泡が破壊されて、多孔質を構成していた樹脂が平坦化するために透明化するものである。したがって、多孔質構造を形成する樹脂自体は、ある程度透明性を有している必要がある。
【００１７】
多孔質を構成する樹脂としては、水溶性樹脂、有機溶剤可溶性樹脂の何れでも良い。
【００１８】
水溶性樹脂としては、デンプン、ゼラチン、アラビアゴム、アルギン酸ソーダ、メチルセルロース、ヒドロキシエチルセルロース、カルボキシメチルセルロース、ポリビニルピロリドン、ポリビニルアルコール、ポリウレタン、ポリエチレングリコール、ポリエチレンオキサイド、ポリアクリル酸、ポリメタクリル酸、ポリアミド、水溶性ポリエステル、ポリアクリル酸アミド等の樹脂があげられ、また、これらの変性物、あるいは共重合体も使用できる。さらに、これらは単独あるいは２種類以上混合することも可能である。
【００１９】
有機溶剤可溶性樹脂としてはアクリル系、塩化ビニル系、酢酸ビニル系、セルロース系、フェノール系、ウレタン系、ナイロン系、スチレン系、変性ゴム系、マレイン酸系、エチレン系、プロピレン系等の樹脂があげられ、また、これらの変性物、あるいは共重合体も使用できる。さらに、これらは単独あるいは２種類以上混合することも可能である。これらの中で、塩化ビニル・酢酸ビニル共重合樹脂は加圧、加熱によって透明化しやすい点で特に好ましい。
【００２０】
これらの樹脂により多孔質を形成するには、例えば、樹脂を溶媒に溶解し、支持体上に塗布・乾燥させる方法が使用できる。溶媒としては樹脂に対する良溶媒と貧溶媒を組み合わせて使用する。支持体は種類を選ばないが、本発明におけるスクラッチ用多孔質シートにおいて隠蔽層だけを得ようとする場合は、支持体に使用した樹脂と接着性の悪いものを使用して、多孔質構造を形成後に支持体より剥離すれば良い。
【００２１】
なお、支持体は後述する保護層として使用することも可能であり、この場合の支持体は透明なものが望ましい。このような支持体の好適な例としては、ポリプロピレン、ポリ塩化ビニル、ポリスチレン、ポリカーボネート、ポリエチレンテレフタレート、ポリエチレンナフタレート等からなる透明プラスチックフィルムがあげられる。
【００２２】
隠蔽層の膜厚としては、隠蔽性維持のために下限として１μｍ、さらには３μｍが望ましい。膜厚が厚くなると隠蔽性は向上するが、スクラッチし難くなるために上限は２００μｍ、さらには５０μｍが望ましい。
【００２３】
また、本発明の隠蔽層の性能として、隠蔽性が必要となる。この隠蔽性は多孔質構造によって得ることができるものであるが、隠蔽性を向上させるために染料、または顔料等を添加することも好ましい。このような染料としては、特に種類を選ばないが、例えば、直接染料、酸性染料、塩基性染料、酸性媒染染料、金属錯塩染料、硫化染料、バット染料、可溶性バット染料、アゾイック染料、分散染料、反応染料、酸化染料、けい光増白染料、油溶染料等があげられる。これらは単独あるいは２種類以上添加してもかまわない。更に、マイクロカプセル等を使用して、加圧、加熱、溶媒浸漬によって、発色・無色化を調節できるようにしても構わない。
【００２４】
前述した顔料としては特に種類を選ばないが、一般に使用されている無機顔料と有機顔料が使用できる。特に、酸化チタン、酸化亜鉛、パール顔料等隠蔽性の高い顔料を添加するのが好ましい。これらは単独あるいは２種類以上添加しても構わない。
【００２５】
更に、隠蔽層には上記物質の他に、諸性能を損なわない程度に酸化防止剤、紫外線吸収剤、界面活性剤等を添加しても良い。
【００２６】
このような隠蔽層は、文字、画像等の印刷されたカード等の被貼着物に直接貼り付けることも可能であるが、隠蔽層をコインなどで擦った場合に隠蔽層が削り取られて、削り滓を発生させることがある。このような削り滓の発生を防止するために、図１に示すように隠蔽層１上に保護層２を設けることができる。保護層２を設けると、削り滓の発生が防止できるとともに、加圧によって隠蔽層を透明化しやすくなる。
【００２７】
このように保護層２はスクラッチする面に設けることができるが、カード等の被貼着物の面にも設けることも可能である。被貼着物の面に保護層２を設けることにより、被貼着物が柔軟なものであっても加圧によるスクラッチが容易となる。
【００２８】
前述の保護層２は特に種類を選ばないが、隠蔽性のない樹脂をコーティングなどの手段により設ける。あるいは、ポリプロピレン、ポリ塩化ビニル、ポリスチレン、ポリカーボネート、ポリエチレンテレフタレート、ポリエチレンナフタレート等からなる透明プラスチックフィルムを積層することも可能である。
【００２９】
保護層２と隠蔽層１との接着が悪い場合は、両者の間に接着層を設けても良い。
【００３０】
保護層２の膜厚は、薄くなると耐スクラッチ性が低下するため、下限として１μｍが好ましい。更に好ましくは１０μｍ以上あると良い。また、膜厚が厚くなるとスクラッチした際に隠蔽層１を透明化し難くなるため、上限として２００μｍが好ましく、更に好ましくは１００μｍ以下であると良い。前述の耐スクラッチ性とは、保護層２がコイン等により擦った際に破れてしまわないという耐久性のことを指す。耐スクラッチ性を向上させるために、保護層２上にハードコート層を設けることも可能であり、保護層２自体をハードコート用樹脂で構成しても良い。
【００３１】
このような保護層２は、前述したように多孔質構造を形成する際に使用した支持体をそのまま保護層２として使用することもできる。
【００３２】
なお、隠蔽層１上に保護層２を設けた場合には、透明化する手段として溶剤浸漬を使用することは困難となるため、加熱又は加圧が好ましく採用される。
【００３３】
また、スクラッチ用多孔質シートを文字、画像等の印刷されたカード等に接着させるために、図３に示すように、隠蔽層１上に粘着層３を設けても良い。
【００３４】
粘着層３には一般の接着剤、粘着剤が使用でき、例えば、ビニル重合体系、ゴム系、重縮合、重付加物系、無機接着剤系、天然接着剤系等があげられるが、できれば隠蔽性の少ないものを使用した方がよい。
【００３５】
粘着層３の膜厚は、膜厚が薄いと接着性の低下を招くため、下限としては３μｍ、更に好ましくは１０μｍ以上が良い。膜厚が厚いとスクラッチした際に透明化し難くなるため、上限としては５０μｍ、さらに３０μｍ以下が好ましい。
【００３６】
【作用】
本発明のスクラッチ品は、スクラッチしても削り滓が出ないものである。尚、この多孔質はスクラッチしてしまうとその孔を潰されるため、再び、隠蔽性を取り戻すことは非常に困難となり、不正に秘密状態を破棄したことが明らかとなるものである。
【００３７】
【実施例】
以下、実施例に基づき本発明を説明する。
【００３８】
［参考例１］塩化ビニル・酢酸ビニル共重合樹脂（日本ゼオン製、４００×１５０Ｓ）１０重量部と有機溶剤可溶性染料（保土谷化学工業製、愛染スピロン
ＢｌａｃｋＭＨ Ｓ−Ｌｉｑ）１重量部をメチルエチルケトン６５重量部とｎ−ブタノール３５重量部に溶解し、塗布液とした。厚さ１００μｍのポリエステルフィルムの片面には、前述の塩化ビニル・酢酸ビニル共重合樹脂と接着の悪くなる処理を施した（ポリビニルアルコール水溶液を塗布）。その上に、前述の塗布液をメイヤーバーにて塗布した後、６０℃で１０分間乾燥し、膜厚が８μｍの平均０．８μｍの開放孔を有する隠蔽層を形成した。この隠蔽層をポリエステルフィルム上から剥離し、スクラッチ用多孔質シートを得た。この隠蔽層上に両面テープ（ニチバン製、ナイスタック）を用いて、文字、画像等が記載された隠蔽性の高い厚紙上に添付し、参考例１のスクラッチ品を作製したところ、文字、画像等は判別はできなかったが、爪によってスクラッチした際に、文字、画像等が明りょうに判別できるようになった。この際、削り滓がでることはなかった。
【００３９】
［実施例２］塩化ビニル・酢酸ビニル共重合樹脂（日本ゼオン製、４００×１５０Ｓ）１０重量部と有機溶剤可溶性染料（保土谷化学工業製、愛染スピロン ＢｌａｃｋＭＨ Ｓ−Ｌｉｑ）１重量部をメチルエチルケトン６５重量部とｎ−ブタノール３５重量部に溶解し、塗布液とした。厚さ１００μｍのポリエステルフィルムに、メイヤーバーにて塗布した後、６０℃で１０分間乾燥し、膜厚が８μｍの平均０．８μｍの開放孔を有する隠蔽層を形成した。これにより前述のポリエステルフィルムを、保護層として使用するスクラッチ用多孔質シートを得た。このシートの隠蔽層上に、両面テープ（ニチバン製、ナイスタック）を用いて、文字、画像等が記載された隠蔽性の高い厚紙上に添付し、実施例２のスクラッチ品を作製したところ、文字、画像等は判別はできなかったが、爪によって保護層上から加圧した際に、文字、画像等が容易に判別できるようになった。また、保護層を設けているため、実施例１に比べて加圧した際の隠蔽層の透明化が容易であった。
【００４０】
［実施例３］参考例１及び実施例２と同様にして作製したスクラッチ用多孔質シートの隠蔽層上に、アクリルエマルジョン（一方社油脂製、エマポールＲ−２２）を積層し、粘着層を設けた。これにより、手書き等による個人が使用する葉書、手紙等に、削り滓のでないスクラッチ用多孔質シートを簡易に添付することが可能になった。
【００４１】
［比較例１］
実施例２の塗布液の膜厚が２μｍとなるよう、厚さ１００μｍのポリエステルフィルムに塗布・乾燥させて、平均０．８μｍの開放孔からなる隠蔽層を有するスクラッチ用多孔質シートを得た。
【００４２】
［比較例２］
塩化ビニル・酢酸ビニル共重合樹脂（日本ゼオン製、４００×１５０Ｓ）１０重量部と有機溶剤可溶性染料（保土谷化学工業製、愛染スピロン  Ｂｌａｃｋ  ＭＨ  Ｓ−Ｌｉｑ）１重量部をメチルエチルケトン６５重量部に溶解し、塗布液とした。厚さ１００μｍのポリエステルフィルムに、前述の塗布液をメイヤーバーにて塗布した後、６０℃で１０分間乾燥し、多孔質構造を有しない膜厚が８μｍの透明シートを得た。
【００４３】
実施例２のスクラッチ品と、比較例１、比較例２の各サンプルを文字、画像等が記載された隠蔽性の高い厚紙上に添付したものとを比較した結果を表１に示した。
【００４４】
【表１】
0003805003.tif 000002
【００４５】
（多孔質生成）
隠蔽層に多孔質が生成したものを「○」、生成しなかったものを「×」とした。
【００４６】
（隠蔽性）
隠蔽層によって、隠れている文字、画像等が透けて見えないものを「○」、見えたものを「×」とした。
【００４７】
（文字等の認識）
スクラッチした後の文字、画像等の認識が容易なものを「○」、容易でないものを「×」とした。
【００４８】
参考例１及び実施例２により得られたスクラッチ用多孔質シートを用いたスクラッチ品と、市販されている宝くじ（スクラッチ品、以後市販品と略記）との比較を試みた。市販品の隠蔽層をスクラッチすることにより削り取り、隠れていた印字部に参考例１及び実施例２のスクラッチ用多孔質シートを両面テープ（ニチバン製、ナイスタック）によって添付し、参考例２及び実施例５のスクラッチ品を作製した。
【００４９】
市販品と比較、評価した結果を表２に示す。
【００５０】
【表２】
0003805003.tif 000003
【００５１】
（隠蔽性）
隠蔽層によって、隠れている文字、画像等が透けて見えないものを「○」、見えるものを「×」とした。
【００５２】
（削り滓の有無）
隠蔽層を爪によってスクラッチした際に削り滓が生じなかったものを「○」、生じたものを「×」とした。
【００５３】
（文字等の認識）
スクラッチした後の文字等の認識が良いものを「○」、悪いものを「×」とした。
【００５４】
【発明の効果】
本発明によれば、下地の文字、画像等を完全に隠蔽し、スクラッチによって下地の文字、画像等を明りょうに認識することができ、スクラッチ後の削り滓や剥離シートなどのゴミを出すことがないスクラッチ品が得られる。
【００５５】
本発明によれば、手書き等による個人の葉書、手紙等にも簡易に、秘密状態を確保することが可能となる。また、隠蔽層の復元が困難であるため、情報流失の判別が容易となり、不正行為の防止に非常に有効である。
【図面の簡単な説明】
【図１】本発明のスクラッチ用多孔質シートの一実施例を示す断面図。
【図２】本発明のスクラッチ用多孔質シートの他の実施例を示す断面図。
【図３】本発明のスクラッチ用多孔質シートの他の実施例を示す断面図。
【符号の説明】
１・・・隠蔽層
２・・・保護層
３・・・粘着層
【図１】
0003805003.tif 000004
【図２】
0003805003.tif 000005
【図３】
0003805003.tif 000006